(57)【特許請求の範囲】
【請求項１】
基材の表面に、電離放射線硬化性樹脂組成物が架橋硬化した表面保護層を有しており、前記基材と前記表面保護層との間に、基材側より、硬化性樹脂が架橋硬化したものからなる一様均一な塗膜層、および硬化性樹脂が架橋硬化したものからなる前記電離放射線硬化性樹脂組成物の浸透性が前記塗膜層よりも高い模様層とが順に積層され、
且つ、前記塗膜層がＯＨ基を有するバインダー樹脂としてポリビニルブチラール樹脂を含むバインダー樹脂がイソシアネート化合物で架橋硬化していると共に、ＯＨ基を利用して上層の表面保護層形成用の電離放射線硬化性樹脂組成物との間で反応していることを特徴とする化粧材。
【請求項２】
基材の表面に、電離放射線硬化性樹脂組成物が架橋硬化した表面保護層を有しており、前記基材と前記表面保護層との間に、基材側より、硬化性樹脂が架橋硬化したものからなる一様均一な塗膜層、および硬化性樹脂が架橋硬化したものからなる前記電離放射線硬化性樹脂組成物の浸透性が前記塗膜層よりも高い模様層とが順に積層され、
且つ、前記塗膜層がポリエステルポリオールとイソシアネートからなるポリウレタン形成用成分と多官能モノマーであるトリメチロールプロパントリアクリレートをバインダー樹脂として含有する組成物から形成されていることを特徴とする化粧材。
【請求項３】
基材の表面に、電離放射線硬化性樹脂組成物が架橋硬化した表面保護層を有しており、前記基材と前記表面保護層との間に、硬化性樹脂が架橋硬化したものからなる一様均一な塗膜層からなるパターンと前記パターンとはネガとポジの関係にあって、硬化性樹脂が架橋硬化したものからなる前記電離放射線硬化性樹脂組成物の浸透性が前記塗膜層よりも高い模様層とが積層され、
且つ、前記塗膜層がＯＨ基を有するバインダー樹脂としてポリビニルブチラール樹脂を含むバインダー樹脂がイソシアネート化合物で架橋硬化していると共に、ＯＨ基を利用して上層の表面保護層形成用の電離放射線硬化性樹脂組成物との間で反応していることを特徴とする化粧材。
【請求項４】
基材の表面に、電離放射線硬化性樹脂組成物が架橋硬化した表面保護層を有しており、前記基材と前記表面保護層との間に、硬化性樹脂が架橋硬化したものからなる一様均一な塗膜層からなるパターンと前記パターンとはネガとポジの関係にあって、硬化性樹脂が架橋硬化したものからなる前記電離放射線硬化性樹脂組成物の浸透性が前記塗膜層よりも高い模様層とが積層され、
且つ、前記塗膜層がポリエステルポリオールとイソシアネートからなるポリウレタン形成用成分と多官能モノマーであるトリメチロールプロパントリアクリレートをバインダー樹脂として含有する組成物から形成されていることを特徴とする化粧材。
【請求項５】
前記模様層に添加する充填剤の添加量が、前記塗膜層に添加する充填剤の添加量よりも多いことを特徴とする請求項１〜４いずれか記載の化粧材。
【請求項６】
前記塗膜層は、艶消し性であることを特徴とする請求項１〜５いずれか記載の化粧材。
【請求項７】
前記基材は、別の模様層が表面に積層されたものであることを特徴とする請求項１〜６いずれか記載の化粧材。
【請求項８】
前記基材は、一様均一な着色層と別の模様層とがこの順に積層されているものであることを特徴とする請求項１〜７いずれか記載の化粧材。
【発明の詳細な説明】
【０００１】
【発明の属する技術分野】
本発明は表面に模様が形成され、模様に応じた艶差もしくは凹部を有することにより凹凸感を有し、かつ模様を含めた表面の耐久性が優れた化粧材に関するものである。
【０００２】
【従来の技術】
工業的に生産される化粧材は、一般的には、基材に印刷、塗装、凹凸の付与等を行なって得られるものであり、建築物内外の仕上げや、家具の表面材等に使用されている。基材としては、木の板、金属板、スレート板等の板状のものや、紙、プラスチックフィルム等のシート状のものが、用途によって使い分けられている。
印刷により模様の付与を行なう際には、後者のシート状である基材に印刷した方が印刷効果が上がり、また、シート状の基材の方が大量に扱っても、板のようにかさばらないため、シート状の基材を使用することが多く、化粧材と言うよりは、化粧シートと言う方が一般的であるが、原則的には、基材がシート状でも板状でも化粧の方法が大きく変わることはない。ここでは、板状の基材を使用した化粧板、およびシート状の基材を使用した化粧シートの両方の意味を含めて化粧材と称するものとする。
【０００３】
化粧材の製造法においては、質感の付与も重要であり、そのため、模様の特定の部分に合わせて艶消しや凹凸を付与する方法が種々提案されており、これらの方法を利用することで、よりリアルな化粧材が得られる。
例えば、特公昭５１−４１３６４号公報には、艶差のある表面を持った木目化粧材の製造法として、任意の基体シート上に、粒状固形分の含有量を順次に増加させた３種類以上のインキを調製して、粒状固形分の少ない方から順に、木目の冬目模様、夏目模様、および導管模様を形成した後、全面に表面保護層を設けることにより、艶差のある表面を持った木目化粧材を得ることが開示してある。
ただ、上記公報に開示されている製造法においては、表面保護層形成用として硬化型のポリウレタン樹脂を使用しているものの、模様を形成するためのインキとしては、ニトロセルロースアルキッド樹脂やポリアミド樹脂をバインダーとするものを使用している程度であって、絵柄を含めた耐溶剤性についての考慮がなされていない。このように格別、耐溶剤性についての考慮がなされていない場合には、溶剤をしみ込ませた布等で拭くと、最表面から各層が次第に取り除かれると、やがては露出した模様が消失してしまう恐れがある。
また、従来から、シリコーン等の撥液性を利用して、撥液性模様を形成しておき、その上に塗装を行なうことにより、部分的に表面保護層形成用の塗料をはじかせて、凹部を形成することも行なわれている。このケースでは凹部の際の耐溶剤性、耐汚染性が低いことが知られている。
化粧材の分野においては、種々の物理的、または化学的な要求性能があるが、例えば、溶剤に弱い化粧材は、溶剤に触れる度に、模様が失われ、やがて模様が消失してしまうと、基体シートが残っていたとしても、対象物に貼って、表面を化粧するという化粧材の本来的な機能を果たさなくなる。
このほか、化粧材においては、使用条件に合った表面の耐摩耗性も必要で、不足すると模様が速く消失するし、層間強度等も化粧の維持という点では重要である。
【０００４】
【発明が解決しようとする課題】
本発明においては、上記の従来技術を踏まえ、表面に凹凸感を形成した化粧材において、耐溶剤性、耐摩耗性、あるいは層間強度の優れた化粧材を提供しようとするものである。
【０００５】
【課題を解決する手段】
本発明においては、得られる化粧材の表面の物理的、化学的性状の優れた電離放射線硬化性樹脂組成物を用いて表面保護層を形成するが、電離放射線硬化性樹脂組成物の下層に、表面保護層の電離放射線硬化性樹脂組成物と密着性が高く、硬化性樹脂が架橋硬化した一様均一な塗膜層を形成し、その上に、電離放射線硬化性樹脂組成物の浸透性がより高い模様を形成することにより、課題を解決することができた。
【０００６】
第１の発明は、基材の表面に、電離放射線硬化性樹脂組成物が架橋硬化した表面保護層を有しており、前記基材と前記表面保護層との間に、基材側より、硬化性樹脂が架橋硬化したものからなる一様均一な塗膜層、および硬化性樹脂が架橋硬化したものからなる前記電離放射線硬化性樹脂組成物の浸透性が前記塗膜層よりも高い模様層とが順に積層され、且つ、前記塗膜層がＯＨ基を有するバインダー樹脂としてポリビニルブチラール樹脂を含むバインダー樹脂がイソシアネート化合物で架橋硬化していると共に、ＯＨ基を利用して上層の表面保護層形成用の電離放射線硬化性樹脂組成物との間で反応していることを特徴とする化粧材に関するものである。
第２の発明は、基材の表面に、電離放射線硬化性樹脂組成物が架橋硬化した表面保護層を有しており、前記基材と前記表面保護層との間に、基材側より、硬化性樹脂が架橋硬化したものからなる一様均一な塗膜層、および硬化性樹脂が架橋硬化したものからなる前記電離放射線硬化性樹脂組成物の浸透性が前記塗膜層よりも高い模様層とが順に積層され、且つ、前記塗膜層がポリエステルポリオールとイソシアネートからなるポリウレタン形成用成分と多官能モノマーであるトリメチロールプロパントリアクリレートをバインダー樹脂として含有する組成物から形成されていることを特徴とする化粧材に関するものである。
第３の発明は、基材の表面に、電離放射線硬化性樹脂組成物が架橋硬化した表面保護層を有しており、前記基材と前記表面保護層との間に、硬化性樹脂が架橋硬化したものからなる一様均一な塗膜層からなるパターンと前記パターンとはネガとポジの関係にあって、硬化性樹脂が架橋硬化したものからなる前記電離放射線硬化性樹脂組成物の浸透性が前記塗膜層よりも高い模様層とが積層され、且つ、前記塗膜層がＯＨ基を有するバインダー樹脂としてポリビニルブチラール樹脂を含むバインダー樹脂がイソシアネート化合物で架橋硬化していると共に、ＯＨ基を利用して上層の表面保護層形成用の電離放射線硬化性樹脂組成物との間で反応していることを特徴とする化粧材に関するものである。
第４の発明は、基材の表面に、電離放射線硬化性樹脂組成物が架橋硬化した表面保護層を有しており、前記基材と前記表面保護層との間に、硬化性樹脂が架橋硬化したものからなる一様均一な塗膜層からなるパターンと前記パターンとはネガとポジの関係にあって、硬化性樹脂が架橋硬化したものからなる前記電離放射線硬化性樹脂組成物の浸透性が前記塗膜層よりも高い模様層とが積層され、且つ、前記塗膜層がポリエステルポリオールとイソシアネートからなるポリウレタン形成用成分と多官能モノマーであるトリメチロールプロパントリアクリレートをバインダー樹脂として含有する組成物から形成されていることを特徴とする化粧材に関するものである。
第５の発明は、第１〜第４いずれかの発明において、前記模様層に添加する充填剤の添加量が、前記塗膜層に添加する充填剤の添加量よりも多いことを特徴とする化粧材に関するものである。
第６の発明は、第１〜第５いずれかの発明において、前記塗膜層は、艶消し性であることを特徴とする化粧材に関するものである。
第７の発明は、第１〜第６いずれかの発明において、前記基材は、別の模様層が表面に積層されたものであることを特徴とする化粧材に関するものである。
第８の発明は、第１〜第７いずれかの発明において、前記基材は、一様均一な着色層と別の模様層とがこの順に積層されているものであることを特徴とする化粧材に関するものである。
【０００７】
【発明の実施の形態】
本発明の化粧材の典型的な構造を図１および図２を引用して説明する。
まず、図１に示す例では、基材２上に一様均一な着色層３が積層され、着色層３上に模様層４が積層されており、模様層４上には、硬化性樹脂が架橋硬化した一様均一な塗膜層５が積層され、さらにその上に、下層の塗膜層５よりも電離放射線硬化性樹脂組成物の浸透性が高い、即ち、浸透しやすい、硬化性樹脂が架橋硬化した模様層６が塗膜層５の露出部を残して積層されていて、最上層には、電離放射線硬化性樹脂組成物が架橋硬化した表面保護層７が全面を覆って積層されている。そして、表面保護層７の上面の、下層の模様層６に応じた位置には、電離放射線硬化性樹脂組成物の浸透により生じた、艶が相対的に消えた艶消部８を有している。
【０００８】
次に、図２に示す例では、基材２上に一様均一な着色層３が積層され、着色層３上に模様層４が積層されており、模様層４上には、硬化性樹脂が架橋硬化した塗膜層５がパターン状に積層され、この塗膜層５とは、ネガとポジの関係にあって、塗膜層５よりも電離放射線硬化性樹脂組成物の浸透性が高い、即ち、浸透しやすい、硬化性樹脂が架橋硬化した模様層６が層５の間を埋めて積層されていて、最上層には、電離放射線硬化性樹脂組成物が架橋硬化した表面保護層７が全面を覆って積層されている。そして、表面保護層７の上面の、下層の模様層６に応じた位置には、電離放射線硬化性樹脂組成物の浸透により生じた、艶が相対的に消えた艶消部８を有している。
【０００９】
以下に、図１および図２に示すような化粧材について、各層の詳細、加工法等について説明する。
【００１０】
基材２としては、通常、化粧材に用いられている素材であれば、いずれも使用可能であり、大別すれば、各種の紙類、プラスチックフィルム又はプラスチックシート、金属箔、金属シート、又は金属板、木材などの木質系の板、各種の窯業系素材等の各群である。
これら各群に含まれる素材は単独で使用してもよいが、紙同士の複合体や紙とプラチスチックフィルムの複合体等、これら素材の任意の組合わせによる積層体も利用できる。これらの基体は、色彩を整える意味で塗装を施されていたり、デザイン的な観点で通常の模様が予め形成されていてもよい。塗装や通常の模様形成に先立って表面が平滑化されていたり、模様の密着度を上げるために、必要に応じて、接着性を向上させるために、コロナ放電処理等の物理的な処理のほか、プライマー層を形成する等の処理を行なってもよい。塗装や通常の模様形成後にも、後の加工を容易にするための接着性改善処理を施して差し支えない。
【００１１】
各種の紙類としては、以下のものが代表的なものとして例示される。即ち、薄葉紙、クラフト紙、チタン紙、予め紙間の強化の目的で樹脂を含侵してある樹脂含浸紙も使用できる。これらの他、リンター紙、板紙、石膏ボード用原紙、又は紙の表面に塩化ビニル樹脂層を設けたビニル壁紙原反等、建材分野で使われることの多い原反が挙げられる。更には、事務分野や通常の印刷、包装などに用いられる次の紙類も使用可能である。即ち、コート紙、アート紙、硫酸紙、グラシン紙、パーチメント紙、パラフィン紙、又は和紙等である。又、これらの紙とは区別されるが、紙に似た外観と性状を持つ次のような各種繊維の織布や不織布も基材２として使用できる。各種繊維とは即ち、ガラス繊維、石綿繊維、チタン酸カリウム繊維、アルミナ繊維、シリカ繊維、若しくは炭素繊維等の無機質繊維、又はポリエステル繊維、若しくはビニロン繊維などの合成繊維である。
【００１２】
プラスチックフィルム又はプラスチックシートとしては、次に例示するような各種の合成樹脂からなるものが挙げられる。各種の合成樹脂とは、ポリエチレン樹脂、ポリプロピレン樹脂、ポリメチルペンテン樹脂、ポリ塩化ビニル樹脂、ポリ塩化ビニリデン樹脂、ポリビニルアルコール樹脂、塩化ビニル−酢酸ビニル共重合樹脂、エチレン−酢酸ビニル共重合樹脂、エチレン−ビニルアルコール共重合樹脂、ポリエチレンテレフタレート樹脂、ポリブチレンテレフタレート樹脂、ポリエチレンナフタレート−イソフタレート共重合樹脂、ポリメタクリル酸メチル樹脂、ポリメタクリル酸エチル樹脂、ポリアクリル酸ブチル樹脂、ナイロン６又はナイロン６６等で代表されるポリアミド樹脂、三酢酸セルロース樹脂、セロファン、ポリスチレン樹脂、ポリカーボネート樹脂、ポリアリレート樹脂、又はポリイミド樹脂等である。
【００１３】
金属箔、金属シート、又は金属板としては次に例示するような金属からなるものである。即ち、アルミニウム、鉄、ステンレス鋼、又は銅等である。しばしばめっき等を施して使用することがある。各種の木質系の板としては、木材の板、合板、パーチクルボード、又はＭＤＦと呼ばれる中密度繊維板等が挙げられる。窯業系素材としては、石膏ボード、珪酸カルシウム板、木片セメント板などの窯業系建材、陶磁器、ガラス、ホウロウ、焼成タイル等が例示される。これらの他、繊維強化プラスチックの板、ペーパーハニカムの両面に鉄板を貼ったもの、２枚のアルミニウム板でポリエチレン樹脂をサンドウィッチしたもの等、各種の素材の複合体も基材２として使用できる。
【００１４】
一様均一な着色層３と模様層４とは、いずれも基材２に装飾性をもたらす手段である。
着色層３の役割は、基材２上の表面の色を整えることで、基材２自身が着色していたり、色ムラがあるときに形成して、基材２の表面に意図した色彩を与えるものである。不透明色で形成してあることが多いが、着色した透明色で形成し、下地が持っている模様を活かす場合もある。
本やポスター等を製作する際に、印刷対象となるのは紙であり、それらの紙は多少の相違はあっても、いずれも白色であるものが多く、印刷濃度の薄い部分では、白色の下地が見えて、ハイライト部を形成するのて、むしろ、着色層３は形成しないのが普通である。一般的に言って、基材２が白色であることを活かす場合や、基材２自身が適切に着色されているか、または自身がもともと着色している場合には、着色層３の形成は省略できる。
【００１５】
模様層４は基材２に装飾性を与える主要な手段である。種々の模様をインキと印刷機を使用して印刷することにより形成されたものである。
模様としては、木目模様、大理石模様等の岩石の表面を模した模様、布目や布上の模様を模した布地模様、もしくはタイル模様等があり、これらを複合した寄木、パッチワーク等の模様もある。これらの模様は、既に存在するものをベースとするが、かなり自由な発想により作り変えたものである。あるいは、人為的にデザインされた模様も使用できる。更には、上記した模様から出発して、これを素材として、拡大・縮小、回転、切り抜き、繰り返し、合成、特徴点の抽出もしくは間引き、またはデフォルメ等を単独または組み合わせて使用し、新たな模様を創出することもできる。
これらの模様は通常の黄色、赤色、青色、および黒色のプロセスカラーによる多色印刷によって形成される他、模様を構成する個々の色の版を用意して行なう特色による多色印刷等によっても形成される。
なお、本発明の化粧材においては、表面保護層７の艶消部８または凹部８’により、化粧を施すことができるので、着色層３または模様層４のいずれかがあればよく、着色層３および模様層４の両方を省くこともできる。
【００１６】
着色層３および模様層４は、いずれも、ほぼ同様の塗料組成物またはインキ組成物を使用して形成することができる。
使用する塗料組成物またはインキ組成物中の樹脂成分としては、熱可塑性樹脂、熱硬化性または電離放射線硬化性のもののいずれも適しているが、熱可塑性樹脂のバインダーを使用して作成した化粧材でも、通常の使用であれば十分な物性を発揮することができる。
熱可塑性樹脂としては、ロジン変成マレイン酸樹脂、ニトロセルロース、酢酸セルロース、酪酢酸セルロース、エチルセルロース、ポリアミド樹脂、塩化ゴム、環化ゴム、ポリアミド樹脂、ポリ塩化ビニル樹脂、塩化ビニル／酢酸ビニル共重合樹脂、エチレン／酢酸ビニル共重合樹脂、塩素化ポリプロピレン、アクリル樹脂、ポリウレタン樹脂、もしくはスチレンマレイン樹脂等が使用できる。
熱硬化性樹脂としては、種々のものがあり、原則的にいずれも使用できるが、本発明の大半を占めるシート状の化粧材においては、シートのフレキシビリティーを維持する意味で、熱硬化性樹脂としても、フレキシビリティーを有するものが望ましく、不飽和ポリエステル樹脂、ポリウレタン樹脂等、特にポリウレタン樹脂が好ましい。
【００１７】
着色層３および模様層４を形成する際の塗料組成物またはインキ組成物中の樹脂成分としての電離放射線硬化性樹脂組成物としては、分子中に重合性不飽和結合または、エポキシ基を有するプレポリマー、オリゴマー、及び／又はモノマーを適宜に混合したものを用いる。
電離放射線硬化性樹脂組成物中のプレポリマー、オリゴマーの例としては、不飽和ジカルボン酸と多価アルコールの縮合物等の不飽和ポリエステル類、ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート、カチオン重合型エポキシ化合物が挙げられる。
電離放射線硬化性樹脂組成物中のモノマーの例としては、スチレン、α−メチルスチレン等のスチレン系モノマー、アクリル酸メチル、アクリル酸−２−エチルヘキシル、アクリル酸メトキシエチル、アクリル酸ブトキシエチル、アクリル酸ブチル、アクリル酸メトキシブチル、アクリル酸フェニル等のアクリル酸エステル類、メタクリル酸メチル、メタクリル酸エチル、メタクリル酸プロピル、メタクリル酸メトキシエチル、メタクリル酸エトキシメチル、メタクリル酸フェニル、メタクリル酸ラウリル等のメタクリル酸エステル類、アクリル酸−２−（Ｎ，Ｎ−ジエチルアミノ）エチル、アクリル酸−２−（Ｎ，Ｎ−ジメチルアミノ）エチル、アクリル酸−２−（Ｎ，Ｎ−ジベンジルアミノ）メチル、アクリル酸−２−（Ｎ，Ｎ−ジエチルアミノ）プロピル等の不飽和置換の置換アミノアルコールエステル類、アクリルアミド、メタクリルアミド等の不飽和カルボン酸アミド、エチレングリコールジアクリレート、プロピレングリコールジアクリレート、ネオペンチルグリコールジアクリレート、１，６−ヘキサンジオールジアクリレート、トリエチレングリコールジアクリレート等の化合物、ジプロピレングリコールジアクリレート、エチレングリコールジアクリレート、プロピレングリコールジメタクリレート、ジエチレングリコールジメタクリレート等の多官能性化合物、及び／又は分子中に２個以上のチオール基を有するポリチオール化合物、例えばトリメチロールプロパントリチオグリコレート、ジエチレングリコールジメタクリレート等の多官能性化合物、及び／又は分子中に２個以上のチオール基を有するポリチオール化合物、例えばトリメチロールプロパントリチオグリコレート、トリメチロールプロパントリチオプロピレート、ペンタエリスリトールテトラチオグリコレート等が挙げられる。
【００１８】
通常、電離放射線硬化性樹脂組成物中のモノマーとしては、以上の化合物を必要に応じて１種若しくは２種以上を混合して用いるが、電離放射線硬化性樹脂組成物に通常の塗布適性を与えるために、前記のプレポリマー又はオリゴマーを５重量％以上、前記モノマー及び／又はポリチオール化合物を９５重量％以下とするのが好ましい。
電離放射線硬化性樹脂組成物を塗布し、硬化させたときのフレキシビリティーが要求されるときは、モノマー量を減らすか、官能基の数が１又は２のアクリレートモノマーを使用するとよい。電離放射線硬化性樹脂組成物を塗布し、硬化させたときの耐摩耗性、耐熱性、耐溶剤性が要求されるときは、官能基の数が３つ以上のアクリレートモノマーを使う等、電離放射線硬化性樹脂組成物の設計が可能である。ここで、官能基が１のものとして、２−ヒドロキシアクリレート、２−ヘキシルアクリレート、フェノキシエチルアクリレートが挙げられる。官能基が２のものとして、エチレングリコールジアクリレート、１，６−ヘキサンジオールジアクリレートが挙げられる。官能基が３以上のものとして、トリメチロールプロパントリアクリレート、ペンタエリスリトールトリアクリレート、ペンタエリスリトールテトラアクリレート、ジペンタエリスリトールヘキサアクレリート等が挙げられる。
電離放射線硬化性樹脂組成物を塗布し、硬化させたときのフレキシビリティーや表面硬度等の物性を調整するため、電離放射線硬化性樹脂組成物と、電離放射線照射では硬化しない樹脂を併用することもできる。具体的な樹脂の例としては次のものがある。ポリウレタン樹脂、セルロース樹脂、ポリビニルブチラール樹脂、ポリエステル樹脂、アクリル樹脂、ポリ塩化ビニル樹脂、ポリ酢酸ビニル等の熱可塑性樹脂である。中でも、ポリウレタン樹脂、セルロース樹脂、ポリビニルブチラール樹脂等と併用がフレキシビリティーの向上の点で好ましい。
電離放射線硬化性樹脂組成物の塗布後の硬化が紫外線照射により行われるときは、光重合開始剤や光重合促進剤を添加する。光重合開始剤としては、ラジカル重合性不飽和基を有する樹脂系の場合は、アセトフェノン類、ベンゾフェノン類、チオキサントン類、ベンゾイン、ベンゾインメチルエーテル等を単独又は混合して用いる。また、カチオン重合性官能基を有する樹脂系の場合は、光重合開始剤として、芳香族ジアゾニウム塩、芳香族スルホニウム塩、芳香族ヨードニウム塩、メタセロン化合物、ベンゾインスルホン酸エステル等を単独又は混合物として用いる。光重合開始剤の添加量は、電離放射線硬化性樹脂組成物１００重量部に対し、０．１〜１０重量部である。
【００１９】
上記の樹脂成分には、着色剤として顔料や染料、その他の添加剤、溶剤、希釈剤等を添加し、混練して塗料組成物またはインキ組成物を調製する。
着色層３または模様層４の形成は、上記の塗料組成物またはインキ組成物を使用して、公知の塗装方法ないし印刷方法により行なう。例えば、ロールコーティング、グラビアコーティング、スプレイコーティング等の塗装方法、グラビア印刷、オフセット印刷、凸版印刷、またはスクリーン印刷等が利用できる。
乾燥はこれらの手法を実施する際に使用する機械に付属しているものを使用して行なえばよいが、熱硬化性の樹脂成分を使用するときは、加熱、比較的低い温度での長時間加温、または常温での放置により硬化させ、電離放射線硬化性の樹脂成分を使用するときは、紫外線または電子線の照射を行なう。
【００２０】
塗膜層５は、表面保護層７を構成する電離放射線硬化性樹脂組成物と密着性がある、硬化性樹脂が架橋硬化した一様均一な層である。
塗膜層５の機能は、一つは、後述する表面保護層形成用の電離放射線硬化性組成物を基材２中に浸透させることを適度に制御する機能である。塗膜層５が無いと、表面保護層７を形成するための電離放射線硬化性組成物を塗工した際に、下層の模様層４中に、着色層３がある場合には着色層３中に、あるいは基材が浸透性を有していれば、基材２中に、塗工された組成物のかなりの部分が浸透し、表面保護層７の厚みが減るために、必要な表面性能を得ることが出来なくなるからである。
また、塗膜層５は、基材２上に着色層３、模様層４等がある場合には、それらの表面をならし、それらに接着し、かつ後述する電離放射線硬化性樹脂組成物の浸透性が低い模様層６、および表面保護層７との接着性を確保する役割をも有している。
【００２１】
塗膜層５を形成するには、熱硬化性または電離放射線硬化性の塗料組成物ないしインキ組成物を用いるが、これら組成物の樹脂成分は、前記した着色層３および模様層４形成用の塗料組成物またはインキ組成物の説明において挙げたものと同様である。
ただ、この塗膜層５を形成する際には、下層の模様層４（着色層３を伴なう場合には着色層３も）が、基材に対して色彩や模様を与えているので、塗膜層形成用の塗料組成物またはインキ組成物には、顔料や染料を添加して着色する必要は本質的にはない。
塗膜層５には、充填剤を配合することにより、電離放射線硬化性樹脂組成物の適度な浸透性を有することが、接着性の点で好ましい。充填剤としては、シリカ、アルミナ、炭酸カルシウム、硫酸バリウム等の無機質粒子、プラスチックのビーズの細かいもの、とりわけシリカを使用するが、塗膜層５の電離放射線硬化性樹脂組成物の浸透性が、後述する模様層６が有する浸透性よりも低いことが好ましいので、塗膜層５中の充填剤としては未処理のもの、好ましくは未処理シリカを用い、模様層６中の充填剤としては、有機処理を施したもの、好ましくは有機処理シリカを用いる。
また、使用する充填剤の粒径は、後述する模様層６との関係があるので、一概には言えないが、模様層６に配合する充填剤にくらべて小さいものを使用し、配合量も少なくして、表面保護層形成用の電離放射線硬化性樹脂組成物の浸透性を最低限確保し、浸透性を大きくしないようにする。後にも述べるが、充填剤の粒径と配合量の例としては、粒径が１〜３μｍであり、また塗膜層形成用インキ組成物１００重量部に対する配合量は、５〜８重量部である。
なお、充填剤の中には、塗膜層６を白色化させるものがあり、その意味では、微粉シリカと呼ばれるものを使用する事がより好ましい。
なお、外観の艶をどのように設定するかにもよるが、この充填材を艶消し剤して利用し、化粧材の艶を調整してもよい。
ポリビニルブチラール樹脂のように、ＯＨ基を有しているものを塗膜層５の素材として使用し、イソシアネート化合物で架橋させると共に、ＯＨ基を利用して、上層の表面保護層形成用の電離放射線硬化性樹脂組成物との間で反応を起こさせると、密着強度の改善ができ、好ましい。
塗膜層５を形成するバインダーとして、ポリエステルポリオール、およびイソシアネートからなるポリウレタン形成用成分と電離放射線硬化性化合物であるトリメチロールプロパントリアクリレート等の多官能モノマーとをほぼ１／１に配合したものは、熱硬化性を有しながらも、表面保護層を紫外線又は電子線の照射により硬化させる際に、表面保護層との間で架橋が生じるため、化粧材の耐久性、特に耐溶剤性を、より一層向上させることができて好ましい。
塗膜層５の厚みは、充填剤の添加量によっても多少異なるが、１〜５μｍ程度であり、均一性が要求されるときは、塗布手段または印刷手段を２回使用して連続的に２回形成するのがよい。
塗膜層５を形成する際の乾燥、硬化は前に述べた着色層３、模様層４の形成の際と同様である。
【００２２】
塗膜層５上には、充填剤を含む硬化性樹脂が架橋硬化したものからなる電離放射線硬化性樹脂組成物の浸透性が前記塗膜層５より高い模様層６を形成する。
ここで用いる塗料組成物またはインキ組成物は、前記した塗膜層５形成用の塗料組成物またはインキ組成物と、架橋硬化した後の電離放射線硬化性樹脂組成物の浸透性を除けば、同様であり、また、模様層６の形成方法も、着色層３、模様層４の形成方法と同様である。
模様層６の電離放射線硬化性樹脂組成物の浸透性を、前記塗膜層５よりも高くするには、幾つかの方法があり、例えば、（１）塗膜層５におけるよりも、模様層６中の充填剤の配合割合を増やす。具体的には、模様層６を形成する際に用いる塗料組成物もしくはインキ組成物中の樹脂成分１００重量部に対する充填剤の添加割合を、塗膜層５を形成するときにくらべて多くする。あるいは、（２）使用する充填剤の粒径を大きくしてもよい。
前に述べた塗膜層５の形成時と比較すると、例えば、塗膜層５の場合には、シリカを使用するとすれば、シリカの粒径が１〜３μｍ、また塗膜層形成用インキ組成物１００重量部に対する配合量は、５〜８重量部である。極端な場合として、充填剤を全く使用しない場合には、接着性がもっと増す。
これに対し、模様層６の場合は、シリカの粒径が３〜５μｍ、また模様層形成用インキ組成物１００重量部に対する配合量は、５〜２０重量部である。
浸透性を制御するもう一つの方法が、（３）充填剤の表面状態の差を利用する方法である。例えば、塗膜層５中の充填剤としては未処理のもの、好ましくは未処理シリカを用い、模様層６中の充填剤としては、有機処理を施したもの、好ましくは有機処理シリカを用いる。
層５および層６における充填材の粒径、配合比は、相対的なものであり、粒径の比が、「模様層形成用インキ組成物中のシリカ」／「塗膜層形成用インキ組成物中のシリカ」＝２／１以上、および／または配合量の比が、「模様層形成用インキ組成物中のシリカ」／「塗膜層形成用インキ組成物中のシリカ」＝２／１以上であることが好ましい。
なお、充填剤の粒径が４μｍ以上の場合は、添加量を塗料組成物もしくはインキ組成物中の樹脂成分１００重量部に対して１００重量部以下にした方が、模様層６の白色化が過大とならず好ましい。
なお、充填剤の中には、浸透性が高い模様層６を形成したときに、模様層６を白色化させるものがあり、その意味では、微粉シリカと呼ばれるものを使用する事がより好ましい。
浸透性が高い模様層６の模様としては、前記した装飾の意味の模様層４が表現しようとしている模様のうち、艶を消したい部分を抽出したものを、模様層４と同調させて形成するとよいが、あるいは下層の模様層４と必ずしも同調しないこともあり得る。木目模様のうちでも板目模様の導管等は同調させた方がよい。タイルの目地の模様も同様である。同調させてもまずくはないが、必ずしも同調させなくても違和感の生じないものとして、皮革の表面の凹凸、木目模様のうちの柾目模様の凹凸、布目模様の凹凸等がある。重要なことは、模様層６の積層されていない部分が艶差を生じる部分となることである。つまり、模様層６のパターンは、艶差を生じさせたい部分のパターンのポジパターン（同じパターン）である。
一般的に言って、化粧材の模様が細かく、しかも繰り返し模様である場合には、浸透性が高い模様層６を必ずしも下層の模様層４と同調させなくてよいが、模様が大きく、繰り返し模様ではない場合には、同調させた方がよい。
【００２３】
表面保護層７は、本発明の化粧材の最表面に被覆されたものであり、電離放射線硬化性樹脂組成物が架橋硬化したものであって、表面保護層７を形成するための素材は、今までの説明で出てきたものと同様である。なお、この表面保護層７は化粧材の表面の艶を調整する意味で、艶消し剤を含んでいてよい。
表面保護層７の厚みは、表面保護の目的から厚い方がよいが、要求される性能や、経済性、基材がシート状である場合に必要なフレキシビリティー等の観点から、基材がシート状であれば、２〜１０μｍが厚みとして好ましく、基材が板状であれば、５〜１００μｍ程度の厚みが好ましい。
表面保護層７を形成する手法、乾燥、硬化等に関しても、前に述べた着色層３、および模様層４の形成の際と同様である。
【００２４】
表面保護層７には、その形成時に、下層に模様層６のある部分において、周囲よりも艶消しとなった艶消部８が形成されるので、相対的に艶のある表面保護層７の表面に、相対的に艶が消えている艶消部８のパターンを有している。下層に模様層６がある部分の方が、模様層６のない部分にくらべて、電離放射線硬化性樹脂組成物の浸透性が大きいことに起因している。
浸透が完全に近いときは、模様層６の充填剤を多く含んだことによる凹凸状態が露出し、かなりの艶消しになるが、浸透がそれほどではないときは、それよりも艶のある艶消部８が生じる。
【００２５】
【実施例】
（実施例１）
基材として、６０ｇ／ｍ2 の含浸用紙（興人（株）製、ＧＦ−６０１）を用い、その片面に、アクリル樹脂とニトロセルロース樹脂とをバインダーとするインキを用いて、着色ベタ層を施し、その上に、ニトロセルロース樹脂をバインダーとするインキを用いて、模様を形成した。
次に、ポリオールとイソシアネートからなるウレタン系樹脂とポリエステルアクリレートとを配合してバインダーとした塗料組成物を使用して、グラビア印刷によりベタ印刷を行なって、浸透性が比的低い層を形成した。
その後、ポリウレタン樹脂をバインダーとする透明インキ１００重量部に対し、粒径３〜５μｍのシリカを１０重量部配合した浸透性インキ組成物を使用して、木目導管のポジパターンに相当するパターン（＝木目模様そのもの）をベタ印刷層上に形成した。これにより、木目導管パターン部分が浸透性が高い状態となり、木目導管パターン以外の部分が浸透性の低い状態となる。
最後に、透明ベタ層および木目導管のポジパターンが印刷された全面に、電子線硬化型塗料をグラビア印刷にて５ｇ／ｍ2 塗工し、加速電圧１７５ＫＶ、照射線量３Ｍｒａｄの電子線を照射して塗料を硬化させ、化粧シートを得た。
得られた化粧シートは最上層の表面保護層が、下層の導管パターンに相当した位置上で、下層の透明ベタ層に電子線硬化型塗料が浸透したことによって微細な凹凸状態が形成されて、周囲とくらべて艶消し状態となったことにより、凹凸感が形成された化粧材であり、表面保護層の密着性、耐溶剤性、密着性（常態および碁盤目、後述する。）、耐摩耗性（＝ホフマンスクラッチ）、および耐溶剤性のいずれも問題がなかった。
【００２６】
（実施例２）
被印刷基材として、一般紙（三興製紙（株）製、ハイプリント）に変更した以外は実施例と同様にして行なった。
【００２７】
（実施例３）
実施例１でベタ印刷に用いたのと同じ塗料組成物を使用して、ベタ印刷の代わりに木目導管のネガパターンを印刷した以外は、木目導管のポジパターンの印刷およびその他の工程も実施例１と同様に行なって、化粧シートを得た。
【００２８】
（比較例１）
木目導管のポジパターンをポリエステル系樹脂をバインダーとするインキで形成し、その他は実施例１と同様にして、化粧シートを得た。
【００２９】
（比較例２）
木目導管のポジパターンを、ポリウレタン樹脂をバインダーとする透明インキ１００重量部に対し、粒径１〜３μｍのシリカを１０重量部配合したインキ組成物を使用して形成し、その他は実施例１と同様にして、化粧シートを得た。
【００３０】
上記の実施例１〜３、および比較例１〜２で得られた化粧シートの評価結果を次表の「表１」に示す。
各評価項目の内容は次のとおりである。
凹凸感；目視で観察し、凹凸感の有無を判定し、良好なものを○、乏しいものを△、ないものを×とする。
耐溶剤性；１Ｋｇのおもりにコットンを巻き付けたものを使用し、コットンにメチルエチルケトンをしみ込ませて往復させ、模様が消失したときの回数を示す。
密着性；表面に２ｍｍ間隔の碁盤目状にカッターナイフで切り目を入れたものと、切り目を入れないものの２とおり準備し、セロハンテープを使用して繰り返し剥離試験を行ない、異常の生じない回数を調べた。「表１」中の試験項目名においては、切り目のあるものについては「碁盤目」、切り目のないものについては「常態」と記入する。
ホフマンスクラッチ；米国ビーワイケー・ガードナー社（ＢＹＫ−Ｇａｒｄｎｅｒ  ＵＳＡ）製のホフマン引っ掻き硬度計（Ｈｏｆｆｍａｎ  ＳｃｒａｔｃｈＨａｒｄｎｅｓｓ  Ｔｅｓｔｅｒ）を使用し、荷重を測定毎に増やしながら、引っ掻き具で表面を引っ掻き、傷の付きはじめたときの荷重をもって、引っ掻き硬度とする。
【００３１】
【表１】
0004467696.tif 000002
【００３２】
【発明の効果】
第１〜第２の発明によれば、下層への浸透差を利用して形成された艶差による凹凸感を有する表面保護層が、架橋硬化した塗膜層上に形成されるため、耐溶剤性、密着性、耐磨耗性が優れた化粧材を提供できる。
第３〜第４の発明によれば、塗膜層と浸透性が高い模様とは平面的に並ぶため、表面の物理的・化学的性状の点では不利な構成であるが、いずれも架橋硬化しているため、第１〜第２の発明の化粧材と比較しても、表面の物理的・化学的性状の点で差のない化粧材を提供できる。
第５の発明によれば、第１〜第４いずれかの発明の効果に加え、電離放射線硬化性樹脂組成物の浸透性が塗膜層よりも高い模様層を有する化粧材を提供できる。
第６の発明によれば、第１〜第５いずれかの発明の効果に加え、下層が艶消し性であるために表面が艶消し性となっており、表面保護層のみを艶消しとする場合にくらべて、表面のざらつきやすべりの悪さがない化粧材を提供できる。
第７の発明によれば、第１〜第６いずれかの発明の効果に加え、基材自身が模様を有しているために、様々なパターンや色彩を付与することができる。
第８の発明によれば、第１〜第７いずれかの発明の効果に加え、模様層の下層に着色層を有しているので、基材を隠蔽し、より一層、意図通りの意匠を付与することができる。
【図面の簡単な説明】
【図１】化粧材の実施例の断面図である。
【図２】化粧材の他の実施例の断面図である。
【符号の説明】
１    化粧材
２    基材
３    着色層
４    模様層
５    架橋硬化塗膜層
６    浸透性が高い架橋硬化模様層
７    表面保護層
８    艶消部（または凹部）
【図１】
0004467696.tif 000003
【図２】
0004467696.tif 000004